(57)【特許請求の範囲】
【請求項１】
下記化学式２で表示される重合体であって：
［化学式２］
【化２】
0005975239.tif 000005
前記化学式２で、
Ｒ１及びＲ２は、それぞれ独立に、−Ｆまたは−ＣＦ３を示し、
ａは、２〜９５の整数を満足し、ｂは、１〜５の整数を満足し、
Ｒ３は、炭素数１〜２のアルキル基を示し、
Ｘは、水素またはハロゲンを示し、
Ｙは、水素、炭素数１〜１２のアルキル基またはアルコキシ基、ヒドロキシ基またはＳＯ３Ｒ４（Ｒ４は、水素または炭素数１〜１２のアルキル）で置換されるかまたは置換されない、フェニル基、ハロゲン、炭素数１〜１２のアルコキシ基、アルコール基、ＣＯ２Ｚ（Ｚは、ヘテロ元素またはハロゲンで置換されるかまたは置換されない炭素数１〜１２のアルキル）及びＣＯＮＲ５Ｒ６（Ｒ５、Ｒ６は、独立に水素または炭素数１〜１２のアルキル）よりなる群から選択される１つ以上であり、
前記重合体は、分子量分布値が１．０１〜１．６であり、
ｎは、１０〜５００００の整数を満足し、
前記重合体内のクロロトリフルオロエチレンの含量が０．００５〜３０重量％であり、
ｂ／（ａ＋ｂ）が０．０５〜０．４である、
重合体。
【請求項２】
前記ａは、２〜８の整数を満足し、前記ｂは、１または２である、請求項１に記載の化学式１で表示される重合体。
【請求項３】
請求項１または２に記載の重合体を含む組成物。
【請求項４】
前記重合体の含量が前記組成物全体に対して１重量％〜１００重量％である、請求項３に記載の組成物。
【請求項５】
前記組成物１００重量部に対して０．１〜１０重量部の界面活性剤をさらに含む、請求項３または請求項４に記載の組成物。
【請求項６】
請求項３から請求項５の何れか一項に記載の組成物によって形成された膜。
【請求項７】
撥水コーティング膜または汚染防止膜として使用される、請求項６に記載の膜。
【請求項８】
非活性触媒、クロロトリフルオロエチレンオリゴマー及びビニル系単量体を混合し、混合物を形成する段階と；
前記混合物に触媒還元剤を投入して前記非活性触媒を活性化させ、前記クロロトリフルオロエチレンオリゴマーと前記ビニル系単量体を反応させて重合体を形成する段階と；を含み、
前記重合体は、前記ビニル系単量体１００重量部に対して前記クロロトリフルオロエチレンオリゴマーが０．００５〜２０重量部の含量で重合された重合単位を含む重合体の製造方法。
【請求項９】
前記非活性触媒は、陽イオン化された金属／リガンド錯化合物である、請求項８に記載の重合体の製造方法。
【請求項１０】
前記陽イオン化された金属は、Ｃｕ２＋、Ｆｅ３＋、Ｒｕ４＋及びＯｓ４＋よりなる群から選択された１つである、請求項９に記載の重合体の製造方法。
【請求項１１】
前記触媒還元剤の含量は、前記非活性触媒１０重量部に対して３〜３００重量部である、請求項８から請求項１０の何れか一項に記載の重合体の製造方法。
【請求項１２】
前記触媒還元剤は、ベンゾイルペルオキシド、１、１−ビス（ターシャリ−ブチルペルオキシ）−３、３、５−トリエチルシクロヘキサン、ターシャリブチルペルオキシアセテート、ターシャリブチルペルオキシベンゾエート、ターシャリブチルペルオキシ−２−エチルヘキサノエート、ターシャリブチルペルオキシイソプロピルカーボネート、ジ−２−エチルヘキシルペルオキシジカーボネート、ジイソプロピルペルオキシジカーボネート、ジ−３−メトキシブチルペルオキシジカーボネート、ジ−３、３、５−トリメチルヘキサノイルペルオキシド、ジ−ターシャリ−ブチルペルオキシド、ラウロイルペルオキシド、ダイクミルペルオキシド、メチルエチルケトンペルオキシド、ブチルヒドロペルオキシド、クミルヒドロペルオキシド、アゾビスイソブチロニトリル、２、２'−アゾビス（２、４−ジメチルバレロニトリル）、１、１'−アゾビス（シクロヘキサン−１−カルボニトリル）、錫ジオクトエート、ヒドラジン及びアスコルビン酸よりなる群から選択された１種以上である、請求項８から請求項１１の何れか一項に記載の重合体の製造方法。
【発明の詳細な説明】
【技術分野】
【０００１】
本発明は、重合体、その製造方法、これを含む組成物及び膜に関する。
【背景技術】
【０００２】
疎水性膜は、多様な分野で利用される。例えば、太陽電池の基板などの汚染を防止するための表面は、疎水性表面を有する高分子膜でコーティングされ、湯気防止メガネ、または自動車ガラスなどの撥水コーティングなどにも疎水性膜が利用される。
【０００３】
例えば、上記膜が疎水性を帯びるようにするためには、高分子膜にフッ素プラズマ処理を行うか、またはフッ素系界面活性剤を高分子溶液に添加した後、コーティングを行う方法が一般的に使用される。
【発明の概要】
【発明が解決しようとする課題】
【０００４】
本発明は、重合体、その製造方法、これを含む組成物及び膜を提供する。
【課題を解決するための手段】
【０００５】
本発明は、重合体に関する。例示的な上記重合体は、末端に疎水性を有するフッ素系化合物を含み、これにより、上記重合体を含む組成物を利用して膜を形成する場合、形成された膜の表面は、別途の表面処理なしに疎水性を帯びる。また、上記重合体は、組成物内の高分子溶液との相溶性が優れているので、上記組成物内で相分離現象が発生しない特性がある。
【０００６】
１つの例示で、上記重合体は、下記化学式１で表示される重合体である。
【０００７】
［化学式１］
【化１】
0005975239.tif 000002
【０００８】
上記化学式１で、Ｒ１及びＲ２は、それぞれ独立に、−Ｆまたは−ＣＦ３を示し、Ｐは、その末端が炭素原子と連結されている高分子であり、ａは、１〜９５の整数を満足し、ｂは、１〜５の整数を満足する。
【０００９】
１つの例示で、上記重合体は、上記化学式１で表示される化合物のように、クロロトリフルオロエチレン（Ｃｈｌｏｒｏｔｒｉｆｌｕｏｒｏｅｔｈｙｌｅｎｅ、以下、ＣＴＦＥという）オリゴマー内の一部のＣＴＦＥ単量体が高分子Ｐに結合された状態である。上記ＣＴＦＥオリゴマーは、フッ素系化合物であって、高分子表面に疎水性を付与するための化合物である。また、後述するように、ＣＴＦＥオリゴマーが高分子Ｐの末端に位置するので、上記重合体を含む組成物を利用して膜を形成する場合、別途の表面処理なしに疎水性を帯びる表面を有する高分子膜を製造することができる。ひいては、上記ＣＴＦＥオリゴマーは、上記重合体の製造時に、多官能性マクロ開始剤として作用する。
【００１０】
本明細書で使用される用語「末端」は、高分子主鎖の末端または主鎖にグラフトされた分岐鎖を意味する、上記末端は、高分子の最外郭部分を意味するか、または実質的に高分子の外郭部分に含まれる領域、すなわち、実質的末端を意味することができる。
【００１１】
上記化学式１で高分子Ｐは、上記ＣＴＦＥオリゴマー内のＣｌ元素のうち一部が触媒によって活性化された後、活性化された位置にビニル系単量体が結合された後、上記ビニル系単量体の連続的な重合によって形成され、これによって、上記Ｐは、ビニル系単量体の重合単位を含む。また、上記化学式１の化合物は、上記ビニル系単量体がＣＴＦＥ単量体のＣｌの位置に結合された繰り返し単位ｂと上記ビニル系単量体が結合されないＣＴＦＥの繰り返し単位ａとに区分される。
【００１２】
上記重合体の形態は、特に制限されるものではなく、例えば、ブロック共重合体（ｂｌｏｃｋ  ｃｏｐｏｌｙｍｅｒ）、交互共重合体（ａｌｔｅｒｎａｔｉｎｇ  ｃｏｐｏｌｙｍｅｒ）またはランダム共重合体（ｒａｎｄｏｍ  ｃｏｐｏｌｙｍｅｒ）である。
【００１３】
上記で、ＣＴＦＥオリゴマーの塩素原子（Ｃｌ）が置換された繰り返し単位ｂは、１〜５の整数、例えば、１〜３、２〜４、１〜４、１〜２、２〜３の整数であり、好ましくは、１〜２の整数である。上記ｂの値が１以上の場合、高分子Ｐによって形成された膜の疎水性改質効果が現われるが、５を超過する場合、ＣＴＦＥ繰り返し単位ａが高分子Ｐの末端に位置しないので、上記重合体を含む組成物によって形成された膜表面の疎水性改質効果が顕著に低くなる問題があり得る。
【００１４】
上記ビニル系単量体が結合されないＣＴＦＥ繰り返し単位ａの値は、１〜９５の整数であり、例えば、１〜５０の整数、１〜２５の整数であり、好ましくは、１〜８の整数である。上記のように、ＣＴＦＥ繰り返し単位ａが上記繰り返し単位ｂに比べて非常に大きい値を有するので、たとえ、上記繰り返し単位ｂが上記繰り返し単位ａの間に存在しても、ＣＴＦＥオリゴマーが高分子Ｐの末端に存在するものと同様の効果を発揮することができる。
【００１５】
上記でａ＋ｂの値は、２〜１００の整数を満足する。上記ａ＋ｂの値が２〜１００の整数を満足する場合、上記繰り返し単位ｂの値を１〜５の整数を満足させるように維持することができ、この場合、上記ＣＴＦＥ繰り返し単位ａの値は、１〜９５の整数になることができる。これによって、前述したように、上記ＣＴＦＥ繰り返し単位ａが上記繰り返し単位ｂに比べて非常に大きい値を有するので、たとえ、上記繰り返し単位ｂが上記繰り返し単位ａの間に存在しても、ＣＴＦＥオリゴマーが高分子Ｐの末端に存在するものと同様の効果を発揮することができる。
【００１６】
１つの例示で、好ましくは、上記ａ＋ｂの値が１〜１０の整数を満足し、この場合、上記繰り返し単位ｂの値を１または２となるように維持することができる。
【００１７】
上記化学式１で、Ｒ１及びＲ２は、それぞれ独立に、−Ｆまたは−ＣＦ３を示す。例えば、上記Ｒ１及びＲ２が炭素数２以上のアルキル基の場合、上記重合体内でＣＴＦＥオリゴマーが高分子Ｐの末端に位置しても、上記重合体を含む組成物によって製造された高分子膜の表面が疎水性を帯びにくいことがある。
【００１８】
１つの例示で、上記重合体の分子量分布値は、１．０１〜１．６であることができる。ＣＴＦＥオリゴマーにビニル系単量体が重合された繰り返し単位ｂを１〜５の整数に維持するために、重合体の製造過程でｂを測定することは難しいことがあるが、製造された高分子試料の分子量を測定することによって、定性的な結果を得ることができる。また、分子量分布値でリビングラジカル重合が良好に行われたかに対する定性的判断をすることができ、例えば、上記重合体の分子量分布値が１．０１〜１．６の場合、上記化学式１のような構造の重合体をリビングラジカル重合で得ることができる。本明細書において、用語「分子量分布」は、特に別途定義しない限り、重量平均分子量と数平均分子量との比（Ｍｗ／Ｍｎ）を意味する。
【００１９】
上記化学式１で、高分子Ｐは、その末端がＣＴＦＥ単量体の炭素原子と連結されており、前述したように、上記高分子Ｐは、ビニル系単量体が重合された重合単位を含むことができる。
【００２０】
１つの例示で、上記ビニル系単量体は、ビニル基を含む不飽和化合物であって、例えば、アミン基、エポキシ基、またはイソシアネート基などの官能基を含み、例えば、メタクリル酸エステル系単量体、アクリル酸エステル系単量体、芳香族ビニル系単量体、ビニルエステル単量体、アクリロニトリル系単量体またはマレイミド系単量体、アクリルアミド系単量体などが使用される。
【００２１】
１つの例示で、上記ビニル系単量体の例としては、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ペンチル（メタ）アクリレート、２−エチルブチル（メタ）アクリレート、２−エチルヘキシル（メタ）アクリレート、ｎ−オクチル（メタ）アクリレート、イソオクチル（メタ）アクリレート、イソノニル（メタ）アクリレート、ラウリル（メタ）アクリレート、またはテトラデシル（メタ）アクリレート２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、１、４−シクロヘキサンジメタノールモノ（メタ）アクリレート、Ｎ−（２−ヒドロキシエチル）（メタ）アクリルアミド、グリセリンモノ（メタ）アクリレート、ポリエチレングリコールモノ（メタ）アクリレート、ポリプロピレングリコールモノ（メタ）アクリレート、２−ヒドロキシ−３−フェノキシプロピル（メタ）アクリレートなどの（メタ）アクリル酸エステル系単量体；２−（メタ）アクリロイルオキシエチル−２−ヒドロキシエチルフタレート、末端ヒドロキシ基含有ラクトン変性（メタ）アクリレートなどのヒドロキシ基含有不飽和単量体；２−（メタ）アクリロイルオキシエチルイソシアネート、２−（２−（メタ）アクリロイルオキシエトキシ）エチルイソシアネートなどのイソシアネート基含有不飽和単量体；グリシジルメタクリレート、４−ヒドロキシブチルアクリレートグリシジルエテールなどのグリシジルギ含有不飽和単量体；スチレン、α−メチルスチレン、ｐ−メチルスチレン、ｐ−メトキシスチレンなどの芳香族ビニル系単量体；マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどのマレイミド系単量体、アクリルアミド、Ｎ−メチルアクリルアミド、Ｎ、Ｎ−ジメチルアクリルアミド、Ｎ−イソプロピルアクリルアミドなどのアクリルアミド系単量体、ビニルアセテート、ビニルラウレートなどのビニル系エステル単量体またはアクリロニトリル、メタアクリロニトリルなどのアクリロニトリル系単量体などを使用することができ、このうち一種または二種以上の混合を使用することができるが、これに制限されるものではない。
【００２２】
１つの例示で、上記重合体は、下記化学式２で表示される重合体である。
【００２３】
［化学式２］
【化２】
0005975239.tif 000003
【００２４】
上記化学式２で、Ｒ１、Ｒ２、Ｐ、ａ及びｂは、上記化学式１で定義した通りであり、Ｒ３は、水素または炭素数１〜２のアルキル基を示し、Ｘは、ＣＴＦＥオリゴマーと高分子Ｐのラジカル重合時に、ＣＴＦＥのＣ−Ｃｌ結合のＣｌラジカルが脱落してから、ビニル系単量体が重合された後、上記Ｃｌラジカルが可逆的に付加できる部分に位置し得る元素であって、塩素原子（Ｃｌ）であることができるが、代替可能な他の元素であってもよい。上記代替可能な他の元素は、例えば、水素またはハロゲンのように、最外郭電子数が１個の元素であることができる。
【００２５】
また、上記化学式２で、Ｙは、水素、炭素数１〜１２のアルキル基またはアルコキシ基、ヒドロキシ基またはＳＯ３Ｒ４（Ｒ４は、水素または炭素数１〜１２のアルキル）で置換されるか、または置換されない官能基であり、疎水性を帯びる高分子の用途及び特性などによって多様な官能基が適用される。例えば、上記官能基は、フェニル基、ハロゲン、炭素数１〜１２のアルコキシ基、アルコール基、ＣＯ２Ｚ（Ｚは、ヘテロ元素またはハロゲンで置換されるか、または置換されない炭素数１〜１２のアルキル）またはＣＯＮＲ５Ｒ６（Ｒ５、Ｒ６は、独立に水素または炭素数１〜１２のアルキル）などを使用することができ、このうち一種または二種以上の混合を使用することができるが、これに制限されない。
【００２６】
上記化学式２で、ｎは、高分子Ｐの重合程度を示し、１０〜５００００の整数を満足することができる。例えば、ｎは１０〜４５０００、１０００〜３００００、５０００〜４００００、１００００〜３５０００、２００００〜３００００などの整数である。
【００２７】
１つの例示で、上記重合体内のＣＴＦＥの含量は、０．００５〜３０重量％であることができる。上記重合体内のＣＴＦＥの含量は、例えば、元素分析法で測定することができ、上記ＣＴＦＥの含量が０．００５重量％未満なら、ＣＴＦＥ繰り返し単位ａが高分子Ｐの末端に位置しないので、上記重合体を含む組成物によって形成された膜表面の疎水性改質効果が顕著に低くなり、３０重量％を超過する場合、マトリックス高分子との相溶性問題が発生し得る。
【００２８】
また、上記重合体でｂ／（ａ＋ｂ）は、０．０５〜０．４である。上記ｂ／（ａ＋ｂ）は、開始効率（Ｍｎ、ｔｈｅｏ／Ｍｎ、ｒｅａｌ）を意味し、上記Ｍｎ、ｔｈｅｏは、重合体の理論上の分子量を示し、下記式１によって計算することができる。
【００２９】
［式１］
Ｍｎ、ｔｈｅｏ＝ビニル系単量体が重合される前のＣＴＦＥオリゴマーの数平均分子量＋［（ビニル系単量体のモル数／重合される前のＣＴＦＥオリゴマー内のＣｌのモル数）×ビニル系単量体の転換率×ビニル系単量体の分子量）］
【００３０】
上記で、Ｍｎ、ｒｅａｌは、ポリスチレン標準物質で検量線を得て測定したゲル透過クロマトグラフィ（ｇｅｌ  ｐｅｒｍｅａｔｉｏｎ  ｃｈｒｏｍａｔｏｇｒａｐｈｙ、ＧＰＣ）で測定した重合体の数平均分子量を示す。
【００３１】
本発明の重合体のｂ／（ａ＋ｂ）は、０．０５〜０．４の場合に、ＣＴＦＥオリゴマーがＰの末端に位置することができ、これによる効果は、前述したものと同一である。
【００３２】
上記重合体は、上記化学式１のように、ＣＴＦＥオリゴマーが高分子Ｐの末端に共有結合を通じて重合されているので、従来、高分子を疎水性に改質するために使用されたフッ素系界面活性剤と高分子溶液との間で現われた相分離現象が現われない効果を提供することができる。
【００３３】
例示的な本発明は、また、前述した上記重合体を含む組成物に関する。上記組成物は、前述した上記重合体を含むことによって、上記組成物を利用して膜を形成する場合、低費用で膜表面の疎水性改質が可能であり、高分子溶液に疎水性処理のためにフッ素系界面活性剤を添加する場合、上記高分子溶液とフッ素系界面活性剤との間に発生した相分離現象が現われない長所がある。
【００３４】
上記組成物で、上記重合体の含量は、上記組成物全体に対して上記重合体１重量％〜１００重量％であることができる。例えば、上記組成物全体に対して上記重合体２０重量％〜５０重量％、４０重量％〜８０重量％、４０重量％〜５０重量％である。上記範囲内で、形成された高分子膜の疎水性改質効果が優秀に現われ、特に、１重量％未満で含まれる場合、高分子膜の疎水性改質効果が満足できないことがある。上記組成物は、上記重合体だけよりなる場合であっても、上記組成物によって形成された高分子膜表面の疎水性改質効果を得ることができる。
【００３５】
上記組成物は、また、界面活性剤をさらに含むことができる。上記界面活性剤が組成物に含まれる場合、上記界面活性剤は、組成物内で界面に吸着し、上記組成物の表面張力を減少させて、膜の形成を助けることができる。
【００３６】
上記界面活性剤は、陰イオン性界面活性剤、陽イオン性界面活性剤、非イオン性界面活性剤など技術分野で公知の界面活性剤を多様に利用可能である。例えば、せっけん、アルキルベンゼンスルホン酸塩、α−オレフィンスルホン酸塩、アルキル硫酸エステル塩、アルキルエテール硫酸エステル塩、アルカンスルホン酸塩、Ｎ−アシル−Ｎ−メチルタウリン塩、スルホコハク酸ジアルキルエステル塩、リン酸エステル塩、ポリエチレングリコール、ポリオール、フッ素系化合物、シリコン系化合物またはこれらの誘導体などを使用することができるが、これに制限されるものではない。
【００３７】
また、上記界面活性剤の含量は、上記組成物１００重量部に対して０．１〜１０重量部で含まれることができる。例えば、上記組成物１００重量部に１重量部〜６重量部、３重量部〜８重量部、４重量部〜５重量部であることができる。上記範囲内で、表面張力減少効果が最も優秀に現われ、特に、１０重量部を超過する場合、製造費用が過多に上昇し、上記組成物で相分離現象が発生し得る。
【００３８】
本発明は、また、前述した上記組成物によって形成された膜に関する。上記膜は、前述した上記重合体を含む組成物で製造されることによって、別途の表面処理なしに、膜の表面が疎水性に改質され得る。
【００３９】
上記疎水性膜は、撥水コーティング膜または汚染防止膜などに使用され得るが、これに制限されるものではなく、多様な産業分野で適用が可能である。
【００４０】
１つの例示で、本出願は、前述した上記重合体の製造方法に関する。
上記重合体は、例えば、重合されて高分子Ｐを形成する重合可能なビニル系単量体とＣＴＦＥオリゴマーを一緒に混合し重合することによって製造することができる。すなわち、ＣＴＦＥオリゴマーのＣ−Ｃｌ結合部位でＣｌ元素が脱落し、Ｃｌ元素が脱落した位置にビニル系単量体が結合し、上記単量体が重合され、高分子Ｐを形成することができる。
【００４１】
また、上記製造方法では、例えば、上記ビニル系単量体がＣＴＦＥに結合される程度、または、上記ＣＴＦＥオリゴマー内の塩素原子（Ｃｌ）がラジカルに転換される程度を調節することによって、高分子Ｐが重合されたＣＴＦＥの繰り返し単位ｂの値を調節し、高分子Ｐの末端にＣＴＦＥオリゴマーが重合された重合体を形成することができる。例えば、ＣＴＦＥの繰り返し単位ｂが最大限少ない値を有するようにＣＴＦＥオリゴマーにビニル系単量体を重合し、高分子Ｐの末端にＣＴＦＥオリゴマーが結合された上記重合体を製造することができる。
【００４２】
１つの例示で、上記製造方法は、非活性触媒、クロロトリフルオロエチレンオリゴマー及びビニル系単量体を混合し、混合物を形成する段階と；上記クロロトリフルオロエチレンオリゴマーとビニル系単量体を反応させて重合体を形成する段階と；を含む。
【００４３】
本発明の製造方法では、混合物を形成する段階で活性触媒の代わりに非活性触媒を投入することによって、活性触媒が酸素との接触によって非活性化されることを防止するための手段である酸素を除去する段階を反応初期から一緒に行う必要がないので、製造が容易であるという長所がある。ひいては、活性触媒を反応初期から投入して重合を行う場合、過度に多い量の触媒がＣＴＦＥオリゴマーの塩素原子（Ｃｌ）が結合されたサイトと反応し、ラジカルを形成することによって、ＣＴＦＥオリゴマー分子間に起きるカップリング及びこれによるゲル化（Ｇｅｌａｔｉｏｎ）現象が発生する問題及び上記触媒を完全に除去しにくい問題が存在し得るが、本発明の製造方法では、最初に、混合物には少ない量の非活性触媒を投入して初期反応を抑制し、以後に、重合体の形成時に触媒還元剤を適正量で投入し、触媒を漸進的に活性化することによって、一度に多い量の触媒がＣＴＦＥオリゴマーの塩素原子（Ｃｌ）が結合されたサイトと反応し、同時に開始反応を起こす現象を最小化することができ、ゲル化を抑制することができる。
【００４４】
例示的な上記混合物を形成する段階では、上記重合体の原料となるＣＴＦＥオリゴマー、ビニル系単量体、非活性触媒を混合して混合物を形成することができる。
【００４５】
上記ＣＴＦＥオリゴマーは、前述したように、クロロトリフルオロエチレン単量体の繰り返し単位を有するオリゴマーを意味し、フッ素系化合物なので、上記重合体によって製造された高分子膜の表面が疎水性を帯びるようにするために、本発明の製造方法に適用され得る。
【００４６】
上記ビニル系単量体は、前述したように、ビニル基を有する単量体の技術分野で公知のビニル系単量体を制限なく使用可能である。
【００４７】
また、上記混合物内で、ＣＴＦＥオリゴマーの含量は、上記ビニル系単量体１００重量部に対して０．００５重量部〜２０重量部、好ましくは、１〜５重量部であることができる。これによって、上記重合体は、上記ビニル系単量体１００重量部に対して上記クロロトリフルオロエチレンオリゴマーが０．００５〜２０重量部の含量で重合された重合単位を含むことができる。上記範囲で、ＣＴＦＥオリゴマーが高分子Ｐの末端に位置可能であり、特に、２０重量部を超過する場合、上記高分子Ｐを製造しにくいことがある。
【００４８】
また、上記非活性触媒は、陽イオン化された金属／リガンド錯化合物を利用することができる。
【００４９】
上記錯化合物において、陽イオン化された金属は、例えば、これ以上電子を受けることができない状態で酸化数が最も高い状態の金属である。例えば、Ｃｕの場合、０価、１価または２価の酸化数を有することができ、上記非活性触媒は、そのうち酸化数が最も高い２価のＣｕとリガンドの錯化合物、すなわち、（Ｃｕ２＋）／リガンド錯化合物である。上記陽イオン化された金属は、Ｃｕ２＋、Ｆｅ３＋、Ｒｕ４＋またはＯｓ４＋などであるが、これに制限されるものではない。
【００５０】
また、上記リガンドは、技術分野で公知の多様なリガンドを使用することができ、例えば、２、２'−ビピリジン、トリフェニルホスフィン、４、４−ジノニル−２、２'−ビピリジン、トリス（２−アミノエチル）アミン、トリス［２−（ジメチルアミノ）エチル］アミン、Ｎ、Ｎ、Ｎ'、Ｎ"、Ｎ"−ペンタメチルジエチレントリアミン、１、１、４、７、１０、１０−ヘキサメチルトリエチレンテトラアミン、トリス［（２−ピリジル）メチル］アミンまたはテトラメチルエチレンジアミンなどを使用することができるが、特に制限されるものではない。
【００５１】
１つの例示で、上記混合物は、必要に応じて溶媒を一緒に混合して製造することができる。
【００５２】
上記溶媒は、技術分野で公知の多様な溶媒を使用することができ、例えば、Ｎ−メチル−２−ピロリドン（ＮＭＰ）、ガンマ−ブチロラクトン（ＧＢＬ）、ジメチルホルムアミド（ＤＭＦ）、ジメチルアセトアミド（ＤＭＡｃ）、ジメチルスルホキシド（ＤＭＳＯ）、エチルアセテート（ＥＡ）またはテトラヒドロフラン（ＴＨＦ）などを使用することができるが、これに制限されるものではない。
【００５３】
１つの例示で、上記重合体を形成する段階は、上記混合物を形成する段階で形成された混合物を重合反応させる段階である。上記ＣＴＦＥオリゴマーとビニル系単量体を反応させて重合体を形成する段階では、上記混合物を形成する段階で形成された上記混合物に触媒還元剤を投入して非活性触媒を活性化させ、上記活性化された触媒がＣＴＦＥオリゴマーの塩素原子（Ｃｌ）が結合されたサイトと部分的に反応することによって、重合反応を開始することができる。前述したように、活性触媒を反応初期から投入して重合を行う場合、過度に多い量の触媒がＣＴＦＥオリゴマーの塩素原子（Ｃｌ）が結合されたサイトと反応し、ラジカルを形成することによって、ＣＴＦＥオリゴマー分子間に起きるカップリング及びこれによるゲル化（Ｇｅｌａｔｉｏｎ）現象が発生する問題が存在することができるが、本発明の製造方法では、最初混合物には、非活性触媒を非常に少ない量で投入して初期反応を抑制し、以後に重合体の形成時に触媒還元剤を適正量で投入し、非活性触媒を漸進的に活性化することによって、一度に多い量の触媒がＣＴＦＥオリゴマーの塩素原子（Ｃｌ）が結合されたサイトと反応し、同時に開始反応を起こす現象を最小化することができる。
【００５４】
上記触媒還元剤は、非活性触媒を活性化し、活性触媒がＣＴＦＥの塩素原子（Ｃｌ）が結合されたサイトと反応してラジカルを形成することによって、重合反応が開始されるようにするために、上記重合体を形成する段階に投入され得る。
【００５５】
上記触媒還元剤は、例えば、ベンゾイルペルオキシド、１、１−ビス（ターシャリ−ブチルペルオキシ）−３、３、５−トリエチルシクロヘキサン、ターシャリブチルペルオキシアセテート、ターシャリブチルペルオキシベンゾエート、ターシャリブチルペルオキシ−２−エチルヘキサノエート、ターシャリブチルペルオキシイソプロピルカーボネート、ジ−２−エチルヘキシルペルオキシジカーボネート、ジイソプロピルペルオキシジカーボネート、ジ−３−メトキシブチルペルオキシジカーボネート、ジ−３、３、５−トリメチルヘキサノイルペルオキシド、ジ−ターシャリ−ブチルペルオキシド、ラウロイルペルオキシド、ジクミルペルオキシド、メチルエチルケトンペルオキシドなどの有機過酸化物；ブチルヒドロペルオキシド、クミルヒドロペルオキシドなどのヒドロ過酸化物；アゾビスイソブチロニトリル（ａｚｏｂｉｓｉｓｏｂｕｔｙｒｏｎｎｉｔｒｉｌｅ、以下、ＡＩＢＮ）、２、２'−アゾビス（２、４−ジメチルバレロニトリル）、１、１'−アゾビス（シクロヘキサン−１−カルボニトリル）などのようなアゾ化合物、錫ジオクトエートなどの錫化合物、ヒドラジンなどの電子供与体（ｅｌｅｃｔｏｒｏｎ  ｄｏｎｏｒ）化合物、アスコルビン酸などの抗酸化化合物などが例示されるが、これに制限されるものではない。
【００５６】
上記触媒還元剤は、上記非活性触媒１０重量部に対して、３〜３００重量部の含量に投入され得る。上記触媒還元剤が３重量部未満に投入される場合、活性触媒の含量が低くて、重合開始が効率的に起きにくいし、３００重量部を超過して投入される場合、触媒の活性が過度に高くなって、ＣＴＦＥオリゴマー分子間に起きるカップリング及びこれによるゲル化、またはグラフト重合体ではない線形重合体が生成される問題が発生し得る。また、上記触媒還元剤を除去するための追加的な工程が必要なので、工程が非経済的に進行される問題が発生し得る。
【００５７】
上記重合体を形成する段階は、例えば、変形された原子伝達ラジカル重合法（Ａｔｏｍ  Ｔｒａｎｓｆｅｒ  Ｒａｄｉｃａｌ  Ｐｏｌｉｍｅｒｉｚａｔｉｏｎ、以下、ＡＴＲＰという）、例えば、非活性触媒を、アゾ系熱重合開始剤を利用して活性化するＩＣＡＲ−ＡＴＲＰ方法や還元剤を使用するＡＲＧＥＴ−ＡＴＲＰ方法などを通じて行われる。
【００５８】
例えば、上記陽イオン化された金属／リガンド錯化合物触媒を使用するＡＴＲＰ方法によって上記重合体を製造する場合、上記ＣＴＦＥオリゴマーのＣ−Ｆ結合より結合エネルギーが低いＣ−Ｃｌ結合を活性化させて、ＣＴＦＥオリゴマーにビニル系単量体を重合することが容易なので、効率的に重合することができる。また、ＡＴＲＰ法を通じて高分子の重合程度であるｎを調節しやすく、全体高分子内のＣＴＦＥの重量比を所望に調節することができる。
【００５９】
しかし、相対的に低い酸化数の陽イオン化された金属／リガンド錯化合物触媒、例えばＣｕ１＋／リガンド錯化合物を使用する一般的なＡＴＲＰ技法を使用してＣＴＦＥオリゴマーをグラフト重合する場合、ＣＴＦＥオリゴマー分子間に起きるカップリング及びこれによるゲル化、ＣＴＦＥオリゴマー内の全体のＡＴＲＰ開始サイト（Ｃｌ）の同時活性化によるラジカル濃度増加、これによる非活性触媒の累積による反応の停止及び数千ｐｐｍの触媒使用による触媒の完全除去が不可能な点などの問題が発生し得る。本発明の製造方法では、上記のような混合物を形成する段階及び重合体を形成する段階を経ることによって、非常に少ない量の非活性触媒を使用し、触媒還元剤を利用した非活性触媒の持続的な活性化が可能であり、ラジカル濃度の微量制御が可能なので、これによって、前述した問題点を解決することができる。
【００６０】
上記重合体を形成する段階は、上記重合体を製造するために高い酸化数の金属／リガンド錯化合物、例えば、Ｃｕ２＋／リガンド錯化合物を徐々に、例えば、Ｃｕ１＋／リガンド錯化合物のように低い酸化数の金属／リガンド錯化合物であるＡＴＲＰ活性体に転換する段階を含むことができる。すなわち、高い酸化数の金属／リガンド錯化合物を非常に少ない量（ビニル系単量体のモル数に対して５００ｐｐｍ以下）で使用する代わりに、還元剤をさらに投入することによって、前述したＡＴＲＰ法を使用して重合するとき、ＣＴＦＥオリゴマー分子間に起きるカップリング及びこれによるゲル化現象が起きる問題を解決することができ、ひいては、低い転換率で反応が終了し、高い分子量の高分子製造が不可能な問題を解決することができる。
【００６１】
上記還元剤は、例えば、錫ジオクトエート（ｔｉｎ（ＩＩ）  ｄｉｏｃｔｏａｔｅ）、ヒドラジン（ｈｙｄｒａｚｉｎｅ）、アスコルビン酸（ａｓｃｏｒｂｉｃ  ａｃｉｄ）など一般的に知られた化学還元剤またはラジカル熱重合開始剤などを使用することができるが、これに制限されるものではなく、例えば、上記ラジカル熱重合開始剤または前述した触媒還元剤を好ましく使用することができる。
【００６２】
１つの例示で、上記重合体を形成する段階は、２５〜１５０℃の温度で０．１〜１００時間行われる。
【００６３】
１つの例示で、本発明の製造方法は、また、上記混合物を形成する段階と重合体を形成する段階との間に、酸素を除去する段階をさらに含む。非活性触媒が触媒還元剤によって活性化される場合、活性触媒は、酸素に敏感に反応して非活性化されやすいので、上記酸素を除去する段階をさらに実施することによって、重合効率を高めることができる。また、上記酸素を除去すると同時に、反応温度を昇温させることによって、重合体を形成するための反応条件を適切に制御することができる。
【００６４】
上記酸素を除去する段階で、酸素を除去する方法は、例えば、真空法、バブリング法など酸素を効率的に除去することができれば、技術分野で公知の多様な方法を使用可能であり、これに制限されるものではないが、例えば、バブリング法を使用することができる。上記で「真空法」は、溶液を氷らせた後、真空状態に作って酸素気体を除去する方法を意味し、上記「バブリング法」は、非反応性の気体である窒素を溶液の中に継続的に注入し、酸素の溶解度を低めて、酸素を除去する方法を意味する。
【００６５】
１つの例示で、上記製造方法は、上記重合体を形成する段階後に、反応終了段階をさらに含む。上記反応終了段階では、上記重合体を形成する段階後に、上記混合物を酸素に露出または酸素と接触させることによって、反応を終了させることができる。
【発明の効果】
【００６６】
本発明による重合体は、末端に疎水性を有する化合物を含んで別途の表面処理なしにも、膜形成と同時に疎水性を帯びる表面を形成する膜を提供することができる。また、本発明による重合体を含む組成物を利用して膜を形成する場合、低費用で永久的に膜表面の疎水性改質が可能なだけでなく、高分子溶液状態で相分離現象が起きない組成物を提供することができる。
【発明を実施するための形態】
【００６７】
以下、実施例及び比較例を通じて上記装置及び方法を詳しく説明するが、上記装置及び方法の範囲が下記実施例によって制限されるものではない。
【００６８】
製造例１．重合体が含まれた組成物（Ａ１）の製造
数平均分子量（Ｍｎ）５００〜６００のＣＴＦＥオリゴマー０．２１９ｇ、ビニル系単量体メチルメタクリレート（ＭＭＡ）１８．８ｇ、非活性触媒である塩化銅触媒（ＣｕＣｌ２）２．５ｍｇ、リガンドＮ、Ｎ、Ｎ'、Ｎ''、Ｎ''−ペンタメチルジエチレントリアミン（Ｎ、Ｎ、Ｎ'、Ｎ''、Ｎ''−ｐｅｎｔａｍｅｔｈｙｌｄｉｅｔｈｙｌｅｎｅｔｒｉａｍｉｎｅ、以下ＰＭＤＥＴＡ）３．９ｍｇ、溶媒Ｎ、Ｎ−ジメチルホルムアマイド（Ｎ、Ｎ−ｄｉｍｅｔｈｙｌｆｏｒｍａｍｉｄｅ、以下ＤＭＦ）１９ｇで混合した混合物を１００ｍＬ丸底フラスコに入れ、フラスコをシールした後、溶液内の酸素除去のために窒素を３０分間バブリングした後、６０℃のオイル浴に置いた。その後、触媒還元剤であるアゾ系化合物アゾビスイソブチロニトリル（ａｚｏｂｉｓｉｓｏｂｕｔｙｒｏｎｉｔｒｉｌｅ、以下ＡＩＢＮ）１５．４ｍｇを５％ＤＭＦ溶媒と混合した混合溶液を上記フラスコに投入し、反応を開始した。上記オイル浴で上記フラスコを６０℃で２０時間加熱した後、フラスコをオプーンし、酸素に露出した後、反応を終了し、単量体の転換率が５１％、重量平均分子量（Ｍｗ）２７０００、分子量分布（Ｍｗ／Ｍｎ）が１．５、ＣＴＦＥの含量が３％である重合体を製造した。上記重合体をメタノールに沈澱させ、精製し、上記重合体が５０％の濃度で含まれた膜形成用組成物を製造した。
【００６９】
製造例２．重合体が含まれた組成物（Ａ２）の製造
上記製造例１で混合物で数平均分子量（Ｍｎ）５００〜６００のＣＴＦＥオリゴマー０．２１９ｇ、ビニル系単量体ＭＭＡ  １８．８ｇ、非活性触媒である塩化銅触媒（ＣｕＣｌ２）２．５ｍｇ、リガンドＰＭＤＥＴＡ  ３．９ｍｇで混合した混合物を使用し、触媒還元剤ＡＩＢＮ  ３０．８ｍを溶媒ＤＭＦ  １９ｇと混合した混合溶液をフラスコに投入したこと以外には、上記実施例１と同一の方法で単量体の転換率が８０％、重量平均分子量（Ｍｗ）３３８００、分子量分布（Ｍｗ／Ｍｎ）が１．４８、ＣＴＦＥの含量が２．４％である重合体を製造した。上記重合体をメタノールに沈澱させ、精製し、上記重合体が５０％の濃度で含まれた膜形成用組成物を製造した。
【００７０】
製造例３．重合体が含まれた組成物（Ａ３）の製造
上記製造例１で混合物としてＣＴＦＥオリゴマーとしてポリサイエンス社のＨａｌｏｃａｒｂｏｎＴＭ  ２００  ｏｉｌ  ０．２１８ｇ、ビニル系単量体ＭＭＡ  １８．８ｇ、非活性触媒である塩化銅触媒（ＣｕＣｌ２）  １．３ｍｇ、リガンドＰＭＤＥＴＡ  １．９ｍｇで混合した混合物を使用し、触媒還元剤ＡＩＢＮ  １５．４ｍｇを溶媒ＤＭＦ１９ｇと混合した混合溶液をフラスコに投入し、オイル浴で３７時間加熱したこと以外には、上記製造例１と同一の方法で単量体の転換率が８４％、重量平均分子量（Ｍｗ）５４０００、分子量分布（Ｍｗ／Ｍｎ）が１．４３、ＣＴＦＥの含量が１．４％である重合体を製造した。上記重合体をメタノールに沈澱させ、精製し、上記重合体が５０％の濃度で含まれた膜形成用組成物を製造した。
【００７１】
製造例４．重合体が含まれた組成物（Ａ４）の製造
上記製造例３で混合物としてＣＴＦＥオリゴマーとしてポリサイエンス社のＨａｌｏｃａｒｂｏｎＴＭ  １０００Ｎ  ｏｉｌ  ０．２１８ｇ、ビニル系単量体ＭＭＡ  １８．８ｇ、非活性触媒である塩化銅触媒（ＣｕＣｌ２）１．３ｍｇ、リガンドＰＭＤＥＴＡ  １．９ｍｇで混合した混合物を使用し、触媒還元剤ＡＩＢＮ  １５．４ｍｇを溶媒ＤＭＦ１９ｇと混合した混合溶液をフラスコに投入したこと以外には、上記製造例３と同一の方法で単量体の転換率が８４％、重量平均分子量（Ｍｗ）５５０００、分子量分布（Ｍｗ／Ｍｎ）が１．４４、ＣＴＦＥの含量が１．４％である重合体を製造した。上記重合体をメタノールに沈澱させ、精製し、上記重合体が５０％の濃度で含まれた膜形成用組成物を製造した。
【００７２】
製造例５．重合体の製造
数平均分子量（Ｍｎ）５００〜６００のＣＴＦＥオリゴマー０．２１９ｇ、ビニル系単量体メチルメタクリレート（ＭＭＡ）１８．８ｇ、溶媒ＤＭＦ  １９ｇで混合した混合物を１００ｍＬ丸底フラスコに入れ、フラスコをシールした後、溶液内の酸素除去のために窒素を３０分間バブリングした後、６０℃のオイル浴に置いた。上記オイル浴に別に窒素の存在下で製造された活性塩化銅触媒（ＣｕＣｌ）５６ｍｇ、反応速度及び反応コントロールを調節するための非活性塩化銅触媒（ＣｕＣｌ２）１２ｍｇ、リガンドＰＭＤＥＴＡ  １３０ｍｇを４ｇのＤＭＦにとかした触媒溶液を上記フラスコに投入し、反応を開始した。上記オイル浴で上記フラスコを６０℃で２０時間加熱した後、フラスコをオプーンし、酸素に露出した後、反応を終了し、重合体を製造した。
【００７３】
製造例６．重合体が含まれた組成物（Ｂ３）の製造
製造例５の場合、反応速度の調節のために非活性触媒を活性触媒量の１４％程度混合して使用したにもかかわらず、１Ｈ−ＮＭＲで測定された転換率は、０％であって、重合体が形成されず、これによって、製造例６では、反応活性をさらに低減するために、ビニル系単量体をスチレンに変更した、
【００７４】
ビニル系単量体としてスチレン１９ｇを、反応温度を１２０℃に調節したこと以外には、上記比較例１と同一に重合反応を進行し、２０時間経過後、反応を終了し、重合体を製造した。単量体の転換率が８３％、重量平均分子量（Ｍｗ）６３０００、分子量分布（Ｍｗ／Ｍｎ）が２．７３、ＣＴＦＥの含量が１．４％である重合体を製造した。上記重合体をメタノールに沈澱させ、精製し、上記重合体が５０％の濃度で含まれた膜形成用組成物を製造した。  
【００７５】
実施例１
膜の製造
上記組成物をアルミニウムディッシュにそれぞれ３ｍＬずつ塗布し、１５０℃の温度に加熱されたオーブンで乾燥し、均一な表面を有する膜試験片を製造した。
【００７６】
実施例２
上記製造例２で製造された組成物（Ａ２）を使用した点を除いて、実施例１と同一の方法で均一な表面を有する膜試験片を製造した。
【００７７】
実施例３
上記製造例３で製造された組成物（Ａ３）を使用した点を除いて、実施例１と同一の方法で均一な表面を有する膜試験片を製造した。
【００７８】
実施例４
上記製造例４で製造された組成物（Ａ４）を使用した点を除いて、実施例１と同一の方法で均一な表面を有する膜試験片を製造した。
【００７９】
比較例１
数平均分子量（Ｍｎ）５００〜６００のＣＴＦＥオリゴマー０．３ｇ、ポリメチルメタクリレート（ＰＭＭＡ）９．７ｇが混合した５０％の組成物（Ｂ１）を製造し、実施例１と同一の方法で均一な表面を有する膜試験片を製造した。
【００８０】
比較例２
ＣＴＦＥオリゴマーとしてポリサイエンス社のＨａｌｏｃａｒｂｏｎＴＭ  １０００Ｎ  ｏｉｌ  ０．３ｇ、ポリメチルメタクリレート（ＰＭＭＡ）９．７ｇが混合した５０％の組成物（Ｂ２）を製造し、実施例１と同一の方法で均一な表面を有する膜試験片を製造した。
【００８１】
比較例３
上記製造例６で製造された組成物（Ｂ３）を使用した点を除いて、実施例１と同一の方法で均一な表面を有する膜試験片を製造した。
【００８２】
試験例
実施例及び比較例で製造された組成物または膜に対して下記方式でその物性を評価した。
【００８３】
測定方法１．数平均分子量及び重量平均分子量の測定
組成物の数平均分子量及び重量平均分子量は、ＧＰＣを使用して、以下の条件で測定した。検量線の製作には、Ａｇｉｌｅｎｔ  ｓｙｓｔｅｍの標準ポリスチレンを使用して、測定結果を換算した。
〈重量平均分子量測定条件〉
測定器：Ａｇｉｌｅｎｔ  ＧＰＣ（Ａｇｉｌｅｎｔ  １２００  ｓｅｒｉｅｓ、米国）
コラム：ＰＬ  Ｍｉｘｅｄ  Ｂ  ２個連結
コラム温度：４０℃
溶離液：テトラヒドロフラン
流速：１．０ｍＬ／ｍｉｎ
濃度：〜１ｍｇ／ｍＬ（５０μＬ  ｉｎｊｅｃｔｉｏｎ）
【００８４】
測定方法２．表面エネルギーの測定
各膜試験片の表面エネルギーを測定するために、以下の条件で接触角を測定した。
〈表面エネルギー測定条件〉
温度：２５℃の恒温
湿度：４０％の恒湿
極性溶媒：蒸留水
非極性溶媒：ジヨードメタン（ｄｉｉｏｄｏｍｅｔｈａｎｅ）
【００８５】
測定方法３．重合体内のＣＴＦＥ含量の測定
重合体内のＣＴＦＥ含量は、［投入したＣＦＦＥオリゴマーの量／（ＣＴＦＥオリゴマー投入量＋単量体投入量×単量体転換率）］で計算することができ、未知の試料の場合、元素分析法を通じてフッ素（Ｆ）元素の含量を利用して測定した。すなわちＣＴＦＥ一単位当たりフッ素の質量比は、４９％なので、Ｆ含量の２．０４倍をＣＴＦＥ含量で定義して測定した。
【００８６】
測定方法４．相分離現象の測定
膜の製造後、試験片を目視で観察したとき、透明及び不透明で判別した。この際、不透明な試験片を相分離発生と判断した。
【００８７】
上記方式に従った実施例１〜５及び比較例１〜６の高分子膜の表面エネルギー及び相分離現象発生有無を比較すれば、下記表１の通りである。
【００８８】
【表１】
0005975239.tif 000004
【００８９】
上記表１から明らかなように、本発明による重合体を含む組成物（Ａ１）〜組成物（Ａ４）によって形成された膜試験片の実施例１〜４の場合、たとえ、ＣＴＦＥ化合物の含量が１．５〜３重量％に過ぎないが、比較例に比べて低い表面エネルギー値を示す。したがって、製造された高分子膜表面の疎水性改質効果に優れていることが分かる。
【００９０】
一方、ＣＴＦＥオリゴマーをブレンディング状態の単純混合物として導入した比較例１及び比較例２の場合には、表面エネルギー値が高く測定され、製造された高分子膜表面の疎水性改質効果は現われなかった。
【００９１】
また、実施例１〜４の場合、ＣＴＦＥ化合物が単純に混合されず、高分子の末端に共有結合を通じて導入されたところ、高分子溶液の相分離現象が起きなかった。
【００９２】
一方、本発明の製造方法によらずに製造され、分子量分布が１．６を超過するように製造された比較例３の組成物で製造された試験片を試験してみた結果、表面改質効果が現われないものと観測された。これは、上記のように、重合体が広い分子量分布を有する場合、高分子間のカップリング反応が活発に進行され、枝状高分子（ｂｒａｎｃｈｅｄ  ｐｏｌｙｍｅｒ）が形成され、したがって、フッ素系オリゴマーが上記枝状高分子の中心に位置し、疎水性を良好に示さないからである。